(57)【特許請求の範囲】
【請求項１】
成形された洗い場の表面に親水化剤としてシリカ粒子を含むアクリルウレタン系塗料とメタクリル酸メチル樹脂ビーズからなる親水性塗料を施した滑りにくい表面とした親水性洗い場であって、メタクリル酸メチル樹脂ビーズは親水性塗装の塗膜内に塗膜厚さより大きい粒子径を有するものである親水性洗い場。
【発明の詳細な説明】
【０００１】
【発明の属する技術分野】
本発明は表面が親水性を有する洗い場に関する。
【０００２】
【従来の技術】
従来の洗い場は、例えば不飽和ポリエステル樹脂のＳＭＣや注型で成形されたままの、滑り止めのシボを有する表面を有するものであったり、ハンドレイアップ法による洗い場では、型にゲルコートを塗装し、その後ハンドレイアップ法やスプレイアップ法によりＦＲＰを構成し、型から脱型してゲルコート層を表面に有するものであったりする。また、成形された洗い場の表面に樹脂ビーズを含む塗装を施すことによって着色およびビーズの凹凸で滑り止めとした表面を有する洗い場がある。
【０００３】
【発明が解決しようとする課題】
しかしながら、ＳＭＣや注型による成形体の表面は、接触角で約７５°を示すものであり、洗い場上の湯や水は、水切りのためのわずかな傾斜が設けられていても直径２０mmを超える水溜まりとなって残り、完全に排水することは困難であった。さらに、滑り止めのため洗い場表面にシボを設けてあるので溜まる水の量はさらに多くなっていた。
【０００４】
また、樹脂ビーズを添加した塗料を塗布した洗い場においても、塗料樹脂の接触角が約８０°であり、樹脂ビーズによって表面に凹凸を構成して滑り止めとするものであるが、この無数の凹凸によって水の流れが阻害され、シボ付の洗い場よりも水が溜まり易くなる傾向を示していた。
【０００５】
これら溜まった水は表面張力によって厚い水の膜となっており、そのためなかなか乾燥せずに翌日まで残ることが多く、浴室内の湿度を高めてカビの発生を助長したり、落ちにくい水垢を残したり、浴槽洗浄をするときには足を濡らして冷たい思いをさせたりする等の課題を残すものであった。
【０００６】
【課題を解決するための手段】
上記課題に対し、洗い場の表面を親水性とすることによって解決を図った。すなわち、洗い場を親水性表面とすることで部分的な水の溜まりがなく乾燥が速い洗い場とすることができる。また、成型された洗い場の表面を親水性とするために、親水性塗料を塗布する工程からなる洗い場とする。これによって成形された洗い場の表面に容易に親水性を付与することができ、塗料に樹脂ビーズを添加して塗装することで入浴中に水や湯で濡れていても滑りにくいという性能を発揮できる洗い場を得ることができる。
【０００７】
【発明の実施の形態】
本発明は、水の溜りを解消するために洗い場表面を水の接触角３５°以下の親水性としたものである。接触角が３５°以下である時に水は洗い場表面に薄い膜となって広がり、水の大きな溜りを造ることはなかった。
【０００８】
また、本発明は、親水化剤としてシリカ粒子を含むアクリルウレタン系塗料を用いて、親水性を発揮できる塗料を、成形された洗い場表面に塗装して得られる親水性を有する洗い場であって、塗料を用いて表面のみを親水性とすることで容易に親水化が可能となり、また、洗い場の着色なども簡単に行えるものである。
【０００９】
さらに、本発明は、親水性を発揮する塗料中に塗膜厚さより大きな粒子径を有するメタクリル酸メチル樹脂ビーズを添加することで、メタクリル酸メチル樹脂ビーズが塗膜表面より突出した状態となって表面に凹凸が形成され、それゆえ洗い場表面が濡れている場合でも入浴者が滑ることのない親水性の洗い場とすることができる。
【００１０】
【実施例】
以下、本発明の一実施例について、図面を参照して説明する。
【００１１】
図１に本発明の親水性塗装を施した洗い場の部分断面図を示す。基材１は、既知の方法で不飽和ポリエステル樹脂とガラス繊維、無機質充填材と着色材からなるＳＭＣ材料をプレス成形することによって得られる層である。洗い場の成形において、離型剤を用いずに成形し、塗装する前に溶剤で脱脂処理することとした。
【００１２】
そこに、塗料Ａを粒子状に噴霧して模様塗装する工程を設けて模様塗膜２を構成した。模様塗装は、塗装した状態の粒子の大きさが１０mm程度以下の大きさになるように調整して表面にまばらに塗装し、ＳＭＣ基材１の色（ａ）と模様塗膜２の色（ｂ）とが両方見えるように塗装した。模様塗装した洗い場を８０℃の乾燥炉に６０分放置することにより、模様塗膜２を硬化させる乾燥工程を設けた。
【００１３】
次に、乾燥炉より洗い場を取り出し、室温で冷却させた後、アクリルウレタン系の親水化剤としてシリカ粒子を含む半透明親水性塗料に平均直径２０μmおよび４０μmの樹脂ビーズ３を７：３に混合したものを８％添加分散させ塗料Ｂとし、塗装する工程を設けた。ここでは樹脂ビーズ３にメタクリル酸メチル樹脂ビーズを用いた。その後、塗装した洗い場を８０℃の乾燥炉に６０分放置することにより、アクリルウレタン系の半透明親水性塗料を硬化させる乾燥工程を設けた。その後、冷却することにより表面に平均塗膜厚２０μmの半透明の親水性塗膜４を有する模様付き親水性洗い場を得た。
【００１４】
このようにして得た親水性洗い場は、汎用のＳＭＣ材料を金型を用いて高温高圧で成形するＦＲＰからなる洗い場に塗装を施して得られるもので、水の接触角２６°の親水性を有するものであった。この洗い場に水を流すと、樹脂ビーズ３による凹凸が無数にあるにも関わらず、水は玉にならずに洗い場表面に広がって行き、薄い水の膜を形成した。そのまま放置するとほとんどの水は洗い場の勾配によって排水口に集まり排出された。その時洗い場表面上では勾配の高低によらず水の極めて薄い膜が広がって残っていた。この膜は極めて薄いので短時間のうちに蒸発乾燥するものであった。親水性表面の場合、表面にとどまっている水の量に対して、薄く広範囲に広がることで表面積が著しく大きくなり蒸発量をかせぐことができるのである。したがって、浴室内の湿度は低く保たれるのでカビの発生を予防することができる。
【００１５】
ここで用いたアクリルウレタン系塗料は親水化剤としてシリカ微粒子を含むもので、その他親水化剤としてはシリカゲル微粒子、酸化チタン、酸化錫、酸化亜鉛などの金属酸化物微粒子、水酸基やアルコキシ基などを有する高分子有機化合物、カルボキシル基やスルホン基などのイオン性を有する高分子有機化合物であっても良い。
【００１６】
ここでは半透明親水性塗料を用いたが、模様塗膜２の色（ｂ）は親水性塗膜４を通して見ることができ、基材１の色（ａ）と対比されて意匠性の優れたものとすることができた。また、透明な親水性塗料であれば模様塗膜２および基材１の色がよりくっきりと見えるので意匠性においてシャープな感じの洗い場を得ることができる。透明な親水性塗料を得るには親水化剤として塗料樹脂との光の屈折率が近いシリカ微粒子を用いれば良い。
【００１７】
一方、樹脂ビーズを添加していない親水性塗料を用いて塗装した親水性洗い場は、例えば入浴中で常に水や湯を流している時は表面の水の膜が切れることなく全面を覆っているので、入浴者にとっては表面にシボを設けてあっても滑りやすい状態となっていた。しかし本実施例においては、樹脂ビーズ３を親水性塗料に添加することによって親水性能を損なうことなく、洗い場としての対すべり性や耐摩耗性などの性能をも満足できる優れた親水性洗い場とすることができた。すなわち、一般のアクリルウレタン系塗料では水の接触角は約８０°であり、その中に同様の接触角を有するメタクリル酸メチル樹脂ビーズを添加すると、塗膜から露頭を現した樹脂ビーズによって約８０°のほぼ均質な接触角を有する凹凸表面となり、その形状効果で水は厚い大きな溜りを形成して流れずに留まるのである。しかし、接触角が２６°の親水性塗料中にメタクリル酸メチル樹脂ビーズを添加した場合は接触角において不均質な表面となる。いわゆる親水性の海に接触角８０°の島が所々に露頭を現している状態である。しかし、水は親水性の海に導かれて樹脂ビーズの島を覆って広がり、水の層が極めて薄くなってきた時に樹脂ビーズの島の部分から切れを生じるが、親水性塗料の海の部分では依然濡れた状態で広がっているのである。また、メタクリル酸メチル樹脂ビーズが塗膜より突出して露頭を現しているので、風呂椅子の足や洗面器の底などは直接塗膜を擦ることがないため耐摩耗性に優れたものとすることができた。
【００１８】
このように、親水性塗料に樹脂ビーズを添加しても親水性能を損なうことなく塗膜としての対すべり性、耐摩耗性の向上を図ることができた。
【００１９】
【発明の効果】
以上の説明から明らかなように本発明によれば、成形された洗い場の表面を親水性とすることによって表面の水の溜りが解消され、乾燥時間の短縮により、浴室内の湿度の低減によるカビ発生の予防ができる。
【００２０】
また、本発明によれば、親水化剤としてシリカ粒子を含むアクリルウレタン系塗料を用いて、成形された洗い場の表面に親水性塗装を施すことによって、容易に親水性洗い場を構成でき、更に、塗装によって表面の着色、柄の付与をすることができる。
【００２１】
さらに、本発明によれば、親水性塗装の塗膜内に塗膜厚さより大きい粒子径を有するメタクリル酸メチル樹脂ビーズを含有させることによって親水性を損なうことなく耐摩耗性を向上し、滑りにくい洗い場表面とすることができる。
【図面の簡単な説明】
【図１】本発明の洗い場の部分断面図
【符号の説明】
１  基材
２  模様塗膜
３  樹脂ビーズ
４  親水性塗膜
（ａ）  基材の色
（ｂ）  模様塗膜の色
【図１】
0004613450.tif 000002